(57)【要約】【課題】  密封性（柔軟性、復元性）、ガスバリア性に優れ、かつ、耐レトルト性、衛生性に優れており、実用時の開封も容易な、飲料用キャップのシール材に用いるキャップライナー用組成物、および、それを用いたキャップライナーを提供すること。【解決手段】  上記課題は、結晶性ポリプロピレンの存在下で、末端にアルケニル基を有するイソブチレン系重合体をヒドロシリル基含有化合物により動的に架橋したものに、さらにエチレン系共重合体、滑剤を添加した組成物とすることにより解決される。【選択図】    なし【特許請求の範囲】
【請求項１】
（Ａ）末端にアルケニル基を有するイソブチレン系重合体１００重量部を、（Ｂ）結晶性ポリプロピレン１０〜６０重量部の存在下で、（Ｃ）ヒドロシリル基含有化合物により溶融混練中に架橋してなる組成物と、（Ｄ）エチレン系共重合体５〜５０重量部、（Ｅ）滑剤０．１〜２０重量部とを含有してなるキャップライナー用組成物。
【請求項２】
請求項１に記載の組成物に、さらに（Ｆ）芳香族ビニル系化合物を主体とする重合体ブロック（ａ）とイソブチレンを主体とする重合体ブロック（ｂ）からなるブロック共重合体１〜３００重量部を含有してなるキャップライナー用組成物。
【請求項３】
請求項１または２に記載の組成物に、さらに（Ｇ）軟化剤１〜１００重量部を含有してなるキャップライナー用組成物。
【請求項４】
（Ｄ）エチレン系共重合体がエチレン−エチルアクリレート、エチレン−メチルアクリレートから少なくとも一種であることを特徴とする請求項１から３のいずれかに記載のキャップライナー用組成物。
【請求項５】
（Ｂ）成分のポリプロピレンが、ランダムポリプロピレンであることを特徴とする請求項１から４のいずれかに記載のキャップライナー用組成物。
【請求項６】
（Ｅ）成分の滑剤が、脂肪酸アミド、シリコーンオイルよりなる群から選ばれる少なくとも１種であることを特徴とする請求項１から５のいずれかに記載のキャップライナー用組成物。
【請求項７】
（Ｆ）成分のブロック共重合体における（ａ）ブロックの含有量が１０〜４０重量％であることを特徴とする請求項２から６のいずれかに記載のキャップライナー用組成物。
【請求項８】
（Ｇ）成分の軟化剤が、ポリブテンであることを特徴とする請求項３から７のいずれかに記載のキャップライナー用組成物。
【請求項９】
請求項１から８のいずれかに記載の組成物からなるキャップライナー。
【発明の詳細な説明】
【技術分野】
【０００１】
本発明は、密封性、ガスバリア性に優れ、かつ、耐熱性、衛生性にも優れており、実使用時の開封も容易な、飲料用キャップのシール材に用いるキャップライナー用組成物、および、それを用いたキャップライナーに関するものである。さらに詳しくは、架橋されたイソブチレン系重合体の有する優れた柔軟性、復元性およびガスバリア性により、レトルト処理後の密封シール性が良いだけでなく、清涼飲料等の内容物への酸素の透過による酸化や、内圧のかかる炭酸飲料等の内容物からのガス抜けが起こりにくく、開栓トルクの異常な上昇が防止され実使用時の開封が容易で、さらに、ライナー材からの溶出物が防止された、衛生性に優れた飲料用キャップのシール材に用いるキャップライナー用組成物、および、それを用いたキャップライナーに関するものである。
【背景技術】
【０００２】
従来、ガラス瓶、金属ボトル、ＰＥＴ容器等の容器蓋のライナー材として、コルク、軟質ＰＶＣ、低密度ポリエチレン等のオレフィン系樹脂、スチレン系エラストマー等のライナー材が用いられてきた。このうち、コルクは反発弾性等に優れているものの、天然素材であり、品質や供給の安定性、ダスト発生などの問題がある。また、ＰＶＣ系材料は柔軟で密封性に優れているものの、可塑剤の溶出や、低温焼却時のダイオキシン発生などの問題がある。これらの状況から、近年では、衛生性、加工性に優れたオレフィン系樹脂やスチレン系エラストマー等のライナー材に変更されつつある。
【０００３】
しかし、低密度ポリエチレン等のオレフィン系樹脂をライナー材として用いた場合、高温充填、加熱殺菌処理を要する内容物や内圧のかかる炭酸飲料等の内容物の密封シールの際、塑性変形、永久歪みの点から漏洩等の問題が生じ、また、輸送時の衝撃等に対する漏洩性においても問題がある。このことから、特に上記のような用途には、密封シール性に優れたスチレン系エラストマーを主成分とするライナー材が主として用いられている。
【０００４】
このようなスチレン系エラストマーを主成分とするライナー材としては、水素添加されたスチレン−ブタジエン系ブロック共重合体と、ポリオレフィンと、流動パラフィンなどの軟化剤からなる組成物を用いることが一般的である（特許文献１〜４）。このような構成の組成物とすることで、柔軟で密封シール性に優れ、内容物の熱間充填（ホットフィル）や充填密封後の加熱殺菌（レトルト殺菌）に耐え得ると共に、熱変形ないし熱収縮に起因する漏洩も有効に解消されたライナー材が得られている。しかし、一方で、水素添加されたスチレン−ブタジエン系ブロック共重合体は、ポリオレフィンと比較してガス透過率が高く、外部からの酸素を遮断する性能が低いため、内容物の酸化が起きやすく、風味や香りを維持できる期間が短いという問題がある。また、内容物が炭酸飲料の場合、炭酸ガスの抜けが早く、内圧を保持できる期間が短いという問題もある。さらに、十分な密封シール性を発現するためには、流動パラフィンなどの軟化剤を多量に添加して柔軟性を付与する必要があるが、乳飲料等の脂肪分を含む内容物では、軟化剤が溶出しやすく、衛生性の面でも問題がある。
【０００５】
一方、ガスバリア性に優れたライナー材として、ブチル系ゴムを主成分とするライナー材が提案されている（特許文献５）。しかし、そこで特許文献５に記載のブチル系ゴムを架橋するためには、フェノール樹脂や酸化亜鉛などの架橋剤を使用する必要があり、ライナー材の着色や臭いなどの問題があるだけでなく、内容物への溶出性が高く、安全性や衛生性の面で課題がある。
【０００６】
【特許文献１】特開平２−５７５６９号公報
【特許文献２】特開平７−７６３６０号公報
【特許文献３】特開平１１−１０６５６５号公報
【特許文献４】特開２０００−３８４９５号公報
【特許文献５】特開２００２−１６０７５９号公報
【発明の開示】
【発明が解決しようとする課題】
【０００７】
本発明の目的は、密封性、ガスバリア性に優れ、かつ、耐レトルト性、衛生性に優れており、実用時の開封も容易な、飲料用キャップのシール材に用いるキャップライナー用組成物、および、それを用いたキャップライナーを提供することにある。さらに詳細には、加熱（殺菌）処理を行っても、十分な開栓性が得られるキャップライナー用組成物、および、それを用いたキャップライナーを提供することにある。
【課題を解決するための手段】
【０００８】
本発明者らは、上記課題を解決するために鋭意研究を積み重ねた結果、末端にアルケニル基を有するイソブチレン系重合体を、結晶性ポリプロピレンの存在下でヒドロシリル基含有化合物により動的に架橋し、さらにエチレン系共重合体、および滑剤を添加した組成物をライナー材として用いることにより、前記課題を解決できることを見出し、本発明に至ったものである。
【０００９】
すなわち、本発明は、（Ａ）末端にアルケニル基を有するイソブチレン系重合体１００重量部を、（Ｂ）結晶性ポリプロピレン１０〜６０重量部の存在下で、（Ｃ）ヒドロシリル基含有化合物により溶融混練中に架橋してなる組成物と、（Ｄ）エチレン系共重合体５〜５０重量部、（Ｅ）滑剤０．１〜２０重量部とを含有してなるキャップライナー用組成物に関する。
【００１０】
好ましい実施態様としては、さらに（Ｆ）芳香族ビニル系化合物を主体とする重合体ブロック（ａ）とイソブチレンを主体とする重合体ブロック（ｂ）からなるブロック共重合体１〜３００重量部を含有してなるキャップライナー用組成物に関する。
【００１１】
好ましい実施態様としては、さらに（Ｇ）軟化剤１〜１００重量部を含有してなるキャップライナー用組成物に関する。
【００１２】
好ましい実施態様としては、（Ｄ）エチレン系共重合体がエチレン−エチルアクリレート、エチレン−メチルアクリレートから選ばれる少なくとも一種であることを特徴とするキャップライナー用組成物に関する。
【００１３】
好ましい実施態様としては、（Ｂ）成分のポリプロピレンが、ランダムポリプロピレンであることを特徴とするキャップライナー用組成物に関する。
【００１４】
好ましい実施態様としては、（Ｅ）成分の滑剤が、脂肪酸アミド、シリコーンオイルよりなる群から選ばれる少なくとも１種であることを特徴とするキャップライナー用組成物に関する。
【００１５】
好ましい実施態様としては、（Ｆ）成分のブロック共重合体における（ａ）ブロックの含有量が１０〜４０重量％であることを特徴とする請求項２から６のいずれかに記載のキャップライナー用組成物に関する。
【００１６】
好ましい実施態様としては、（Ｆ）成分の軟化剤が、ポリブテンであることを特徴とするキャップライナー用組成物に関する。
【００１７】
また、本発明は、前記組成物からなるキャップライナーに関する。
【００１８】
本発明のように、ポリオレフィンの存在下で、末端にアルケニル基を有するイソブチレン系重合体をヒドロシリル基含有化合物により溶融混練中に架橋してなる組成物と、滑剤を用いることにより、密封性、ガスバリア性に優れ、かつ、耐レトルト性、衛生性に優れる組成物とすることができる。また、ポリオレフィンとして、結晶性のポリプロピレンと軟質のエチレン系共重合体を併用することにより、単一のポリオレフィンの添加では達成が困難であった、耐熱性と開栓性の両立が可能となる。
【発明の効果】
【００１９】
本発明の組成物からなるキャップライナーは、イソブチレン系重合体が有する優れた柔軟性およびガスバリア性により、密封時の形状追随性が良いだけでなく、清涼飲料等の内容物への酸素の透過による酸化や、内圧のかかる炭酸飲料等の内容物からのガス抜けが起こりにくい。さらにエチレン系共重合体の添加により、成形性が向上し、柔軟性が付与され、開栓時のトルクの低下が達成される。また、滑剤の添加により、開栓トルクの異常な上昇が防止され、実使用時の開封を容易に行うことができる。さらに、末端にアルケニル基を有するイソブチレン系重合体をヒドロシリル基含有化合物によって架橋することで、耐熱性が付与されるとともに、ライナー材からの成分溶出が防止される。その結果、衛生性にも優れるキャップライナーが得られることとなる。従って、本発明の組成物からなるキャップライナーは、清涼飲料や炭酸飲料、乳飲料等のキャップライナーとして好適に使用することができる。
【発明を実施するための最良の形態】
【００２０】
本発明のキャップライナー用組成物は、（Ａ）末端にアルケニル基を有するイソブチレン系重合体１００重量部を、（Ｂ）結晶性ポリプロピレン１０〜６０重量部の存在下で、（Ｃ）ヒドロシリル基含有化合物により溶融混練中に架橋してなる組成物と、（Ｄ）エチレン系共重合体５〜５０重量部、（Ｅ）滑剤０．１〜２０重量部とを混合することで得られる。
【００２１】
本発明の（Ａ）成分である、末端にアルケニル基を有するイソブチレン系重合体とは、イソブチレンに由来するユニットが５０重量％以上、好ましくは７０重量％以上、より好ましくは９０重量％以上を占める、末端にアルケニル基を有する重合体のことをいう。イソブチレン以外の単量体としては、カチオン重合可能な単量体成分であれば特に限定されないが、芳香族ビニル類、脂肪族オレフィン類、イソプレン、ブタジエン、ジビニルベンゼン等のジエン類、ビニルエーテル類、β−ピネン等の単量体が例示できる。これらは単独で用いてもよいし、２種以上組み合わせて用いてもよい。
【００２２】
（Ａ）成分の分子量に特に制限はないが、ＧＰＣ測定による重量平均分子量で５，０００から５００，０００であるのが好ましく、１０，０００から２００，０００が特に好ましい。重量平均分子量が５，０００未満の場合、機械的な特性等が十分に発現されない傾向があり、また、５００，０００を超える場合、溶融混練性が低下し、また、架橋時の反応性が低下する傾向がある。
【００２３】
本発明の（Ａ）成分中のアルケニル基とは、ヒドロシリル基含有化合物による架橋反応に対して活性のある炭素−炭素二重結合を含む基であれば特に制限されるものではない。具体例としては、ビニル基、アリル基、メチルビニル基、プロペニル基、ブテニル基、ペンテニル基、ヘキセニル基等の脂肪族不飽和炭化水素基、シクロプロペニル基、シクロブテニル基、シクロペンテニル基、シクロヘキセニル基等の環式不飽和炭化水素基を挙げることができる。
【００２４】
本発明の（Ａ）成分の末端へのアルケニル基の導入方法としては、特開平３−１５２１６４号公報や特開平７−３０４９０９号公報に開示されているような、水酸基などの官能基を有する重合体に不飽和基を有する化合物を反応させて重合体に不飽和基を導入する方法が挙げられる。またハロゲン原子を有する重合体に不飽和基を導入するためにはアルケニルフェニルエーテルとのフリーデルクラフツ反応を行う方法、ルイス酸存在下アリルトリメチルシラン等との置換反応を行う方法、種々のフェノール類とのフリーデルクラフツ反応を行い水酸基を導入した上でさらに前記のアルケニル基導入反応を行う方法などが挙げられる。この中でもアリルトリメチルシランと塩素の置換反応により末端にアリル基を導入したものが、反応性の点から好ましい。
【００２５】
本発明の（Ａ）成分のアルケニル基の量は、必要とする特性によって適宜調整すればよいが、（Ａ）成分は、架橋後の特性の観点から、１分子あたり少なくとも０．２個のアルケニル基を末端に有する重合体であることが好ましく、１分子当たり１．０個以上であることがさらに好ましく、１分子当たり１．５個以上であることが最も好ましい。０．２個未満であると、架橋反応が十分に進行しないおそれがある。
【００２６】
本発明の（Ｂ）成分である結晶性ポリプロピレンは、結晶性を有する、ホモポリプロピレン、ランダムタイプのポリプロピレン、ブロックタイプのポリプロピレン及びそれらの混合物、またはこれら重合体の酸化、ハロゲン化又はスルホン化したもの等を１種又は２種以上組み合わせて使用できる。具体的には、プロピレン−エチレンランダム共重合体、プロピレン−エチレンブロック共重合体、塩素化ポリプロピレン等のポリプロピレン系樹脂等が例示できる。これらの中でコストと物性バランスの点からランダムタイプポリプロピレンが好ましく使用できる。
【００２７】
使用するポリプロピレンのメルトフローレート（ＭＦＲ）としては、特に制限がないものの、成形流動性の点から、０．１〜１００（ｇ／１０ｍｉｎ）であることが好ましく、１〜１００（ｇ／１０ｍｉｎ）であることがより好ましい。
【００２８】
本発明において、（Ｂ）成分は、（Ａ）成分の架橋反応場として機能するだけでなく、最終的なライナー組成物に、成形流動性、耐熱性、機械強度、開封性を付与する働きを有する。（Ｂ）成分の添加量は、（Ａ）成分１００重量部に対し、１０〜６０重量部とし、２０〜５０重量部とするのが好ましい。（Ｂ）成分が１０重量部より少ないと、十分な成形流動性および耐熱性が得られない傾向があり、６０重量部より多くなると、柔軟性が損なわれ、十分な密封性が発現しない傾向がある。
【００２９】
本発明では、（Ａ）成分の架橋剤として、ヒドロシリル基含有化合物（Ｃ）を用いる。使用できるヒドロシリル基含有化合物には特に制限はないが、各種のヒドロシリル基含有ポリシロキサンを好ましく用いることができる。その中でも、ヒドロシリル基を３個以上持ち、シロキサンユニットを３個以上５００個以下持つ、ヒドロシリル基含有ポリシロキサンが好ましく、ヒドロシリル基を３個以上持ち、シロキサンユニットを１０個以上２００個以下持つポリシロキサンがさらに好ましく、ヒドロシリル基を３個以上持ち、シロキサンユニットを２０個以上１００個以下持つポリシロキサンが特に好ましい。ヒドロシリル基が３個より少ないと、架橋によるネットワークの十分な成長が達成されず最適なゴム弾性が得られない傾向があり、シロキサンユニットが５００個より多くなると、ポリシロキサンの粘度が高く（Ａ）成分中への分散性が低下し、架橋反応の進行が不十分となる傾向がある。ここで言うポリシロキサンユニットとは以下の一般式（Ｉ）、（ＩＩ）、（ＩＩＩ）を指す。
［Ｓｉ（Ｒ1）2Ｏ］   （Ｉ）
［Ｓｉ（Ｈ）（Ｒ2）Ｏ］   （ＩＩ）
［Ｓｉ（Ｒ2）（Ｒ3）Ｏ］   （ＩＩＩ）
ヒドロシリル基含有ポリシロキサンとして、一般式（ＩＶ）または（Ｖ）で表される鎖状ポリシロキサン；
Ｒ13ＳｉＯ−［Ｓｉ（Ｒ1）2Ｏ］a−［Ｓｉ（Ｈ）（Ｒ2）Ｏ］b−［Ｓｉ（Ｒ2）（Ｒ3）Ｏ］c−ＳｉＲ13   （ＩＶ）
ＨＲ12ＳｉＯ−［Ｓｉ（Ｒ1）2Ｏ］a−［Ｓｉ（Ｈ）（Ｒ2）Ｏ］b−［Ｓｉ（Ｒ2）（Ｒ3）Ｏ］c−ＳｉＲ12Ｈ   （Ｖ）
（式中、Ｒ1およびＲ2は炭素数１〜６のアルキル基、または、フェニル基、Ｒ3は炭素数１〜１０のアルキル基またはアラルキル基を示す。ｂは３≦ｂ、ａ，ｂ，ｃは３≦ａ＋ｂ＋ｃ≦５００を満たす整数を表す。）
一般式（ＶＩ）で表される環状シロキサン；
【００３０】
【化１】
2007091770.tif 000002
（式中、Ｒ4およびＲ5は炭素数１〜６のアルキル基、または、フェニル基、Ｒ6は炭素数１〜１０のアルキル基またはアラルキル基を示す。ｅは３≦ｅ、ｄ，ｅ，ｆはｄ＋ｅ＋ｆ≦５００を満たす整数を表す。）等の化合物を用いることができる。
【００３１】
（Ａ）成分とヒドロシリル基含有化合物は任意の割合で混合することができるが、架橋速度の面から、アルケニル基に対するヒドロシリル基の量（ヒドロシリル基／アルケニル基）が、モル比で０．５〜１０の範囲にあることが好ましく、さらに、１〜５であることが特に好ましい。モル比が０．５より小さくなると、架橋が不十分となる傾向があり、また、１０より大きいと、架橋後も活性なヒドロシリル基が大量に残るので、揮発分が発生しやすい傾向がある。
【００３２】
（Ａ）成分と（Ｃ）成分との架橋反応は、２成分を混合して加熱することにより進行するが、反応をより迅速に進めるために、ヒドロシリル化触媒を添加することが好ましい。このようなヒドロシリル化触媒としては特に限定されず、例えば、有機過酸化物やアゾ化合物等のラジカル発生剤、および遷移金属触媒が挙げられる。
【００３３】
ラジカル発生剤としては特に限定されず、例えば、ジ−ｔ−ブチルペルオキシド、２，５−ジメチル−２，５−ジ（ｔ−ブチルペルオキシ）ヘキサン、２，５−ジメチル−２，５−ジ（ｔ−ブチルペルオキシ）−３−ヘキシン、ジクミルペルオキシド、ｔ−ブチルクミルペルオキシド、α，α’−ビス（ｔ−ブチルペルオキシ）イソプロピルベンゼンのようなジアルキルペルオキシド、ベンゾイルペルオキシド、ｐ−クロロベンゾイルペルオキシド、ｍ−クロロベンゾイルペルオキシド、２，４−ジクロロベンゾイルペルオキシド、ラウロイルペルオキシドのようなジアシルペルオキシド、過安息香酸−ｔ−ブチルのような過酸エステル、過ジ炭酸ジイソプロピル、過ジ炭酸ジ−２−エチルヘキシルのようなペルオキシジカーボネート、１，１−ジ（ｔ−ブチルペルオキシ）シクロヘキサン、１，１−ジ（ｔ−ブチルペルオキシ）−３，３，５−トリメチルシクロヘキサンのようなペルオキシケタール等を挙げることができる。
【００３４】
また、遷移金属触媒としても特に限定されず、例えば、白金単体、アルミナ、シリカ、カーボンブラック等の担体に白金固体を分散させたもの、塩化白金酸、塩化白金酸とアルコール、アルデヒド、ケトン等との錯体、白金−オレフィン錯体、白金（０）−ジアルケニルテトラメチルジシロキサン錯体が挙げられる。白金化合物以外の触媒の例としては、ＲｈＣｌ（ＰＰｈ3）3，ＲｈＣｌ3，ＲｕＣｌ3，ＩｒＣｌ3，ＦｅＣｌ3，ＡｌＣｌ3，ＰｄＣｌ2・Ｈ2Ｏ，ＮｉＣｌ2，ＴｉＣｌ4等が挙げられる。これらの触媒は単独で用いてもよく、２種類以上を併用してもかまわない。これらのうち、架橋効率の点で、白金ビニルシロキサンが最も好ましい。
【００３５】
触媒量としては特に制限はないが、（Ａ）成分のアルケニル基１ｍｏｌに対し、１０-1〜１０-8ｍｏｌの範囲で用いるのが良く、好ましくは１０-3〜１０-6ｍｏｌの範囲で用いるのがよい。１０-8ｍｏｌより少ないと架橋の進行が不十分となる傾向があり、１０-1ｍｏｌより多くなると、発熱が激しく、架橋反応が十分に制御できない傾向がある。
【００３６】
本発明では、（Ｂ）成分の存在下で、（Ａ）成分を溶融混練しながら（Ｃ）成分により架橋する（動的架橋）。
【００３７】
溶融混練の温度は、１３０〜２４０℃温度が好ましい。１３０℃よりも低い温度では、（Ｂ）成分の溶融が不十分となり、混練が不均一となる傾向がある。２４０℃よりも高い温度では、（Ａ）成分の熱分解が起こる傾向がある。
【００３８】
この動的架橋の工程においては、（Ａ）成分と（Ｂ）成分が必須であるが、適宜、（Ｄ）成分、（Ｅ）成分、（Ｆ）成分、（Ｇ）成分などの他の成分を添加してから架橋を行っても良い。ただし、（Ｅ）成分の中には架橋反応を阻害するものもあるため、（Ｅ）成分は架橋後に添加するのが好ましい。また、架橋触媒を（Ｇ）成分に混合してから添加すると、均一に拡散混合し、架橋反応の均一性が向上する傾向があることから、このような方法が好ましく用いられる。（Ｇ）成分は、（Ａ）成分および（Ｂ）成分の混合を促進し、架橋反応の均一な進行を促すため、配合量の全量または一部を架橋前に添加しておくことが好ましい。
【００３９】
溶融混練するための方法としては、特に制限はなく、公知の方法を適用することができる。例えば、（Ａ）成分および（Ｂ）成分、さらに、所定の物性を得るために配合される他の成分を、加熱混練機、例えば、一軸押出機、二軸押出機、ロール、バンバリーミキサー、ブラベンダー、ニーダー、高剪断型ミキサー等を用いて溶融混練することで製造することができる。
【００４０】
また、その添加の順序としては、（Ｂ）成分が溶融した後に（Ａ）成分を添加し、さらに必要であれば他の成分を追加し、均一に混合した後、架橋剤および架橋触媒を添加し、架橋反応を進行させる方法が好ましい。
【００４１】
本発明の（Ｄ）成分であるエチレン系共重合体としては、ＪＩＳ−Ａ硬度が９０以下であり、エチレンと他の不飽和単量体とのランダム共重合体、ブロック共重合体、グラフト共重合体及びこれら重合体の酸化、ハロゲン化又はスルホン化したもの等を１種又は２種以上組み合わせて使用できる。具体的にはエチレン−ブテン共重合体、エチレン−ヘキセン共重合体、エチレン−オクテン共重合体、エチレン−酢酸ビニル共重合体、エチレン−ビニルアルコール共重合体、エチレン−エチルアクリレート共重合体、エチレン−メチルアクリレート共重合体、エチレン−アクリル酸共重合体、エチレン−アクリル酸メチル−無水マレイン酸共重合体等が例示される。これらの中で柔軟性、滑剤のブリード性の点からエチレン−エチルアクリレート共重合体、エチレン−メチルアクリレート共重合体が好ましい。
【００４２】
（Ｄ）成分の添加量は、（Ａ）成分１００重量部に対し、５〜５０重量部とし、１０〜４０重量部とするのが好ましい。（Ｄ）成分が５重量部より少ないと、十分な柔軟性が得られない傾向があり、５０重量部より多くなると、耐熱性が損なわれる傾向がある。
【００４３】
本発明の（Ｅ）成分である滑剤は、主に開封性（開栓性）と成形加工性を付与する目的で添加する。滑剤としては、脂肪酸アミド系滑剤、脂肪酸金属塩系滑剤、脂肪酸エステル系滑剤、脂肪酸系滑剤、脂肪族アルコール系滑剤、脂肪酸と多価アルコールの部分エステル、パラフィン系滑剤、シリコーン系滑剤などが好ましく用いられ、これらの中から２種以上を選択して用いてもよい。脂肪酸アミド系滑剤としては、エルカ酸アミド、オレイン酸アミド、ステアリン酸アミド、ベヘニン酸アミド、エチレンビスステアリン酸アミド、エチレンビスオレイン酸アミド、エチレンビスエルカ酸アミド、エチレンビスラウリン酸アミド、ｍ−キシリレンビスステアリン酸アミド、ｐ−フェニレンビスステアリン酸アミドなどが挙げられる。脂肪酸金属塩系滑剤としては、ステアリン酸カルシウム、ステアリン酸マグネシウム、ステアリン酸アルミニウム、ステアリン酸亜鉛、ステアリン酸バリウムなどが挙げられる。脂肪酸エステル系滑剤としては、ラウリン酸メチル、ミリスチン酸メチル、パルミチン酸メチル、ステアリン酸メチル、オレイン酸メチル、エルカ酸メチル、ベヘニン酸メチル、ラウリン酸ブチル、ステアリン酸ブチル、ミリスチン酸イソプロピル、パルミチン酸イソプロピル、パルミチン酸オクチル、ヤシ脂肪酸オクチルエステル、ステアリン酸オクチル、特殊牛脂脂肪酸オクチルエステル、ラウリン酸ラウリル、ステアリン酸ステアリル、ベヘニン酸ベヘニル、ミリスチン酸セチル、牛脂硬化油、ヒマシ硬化油などが挙げられる。脂肪酸系滑剤としては、ステアリン酸、パルミチン酸、オレイン酸、リノール酸、リノレン酸などが挙げられる。脂肪族アルコールとしては、ステアリルアルコール、セチルアルコール、ミリスチルアルコール、ラウリルアルコールなどが挙げられる。脂肪酸と多価アルコールの部分エステルとしては、ステアリン酸モノグリセライド、ステアリン酸ジグリセライド、オレイン系モノグリセライドなどが挙げられる。パラフィン系滑剤としては、パラフィンワックス、流動パラフィン、ポリエチレンワックス、酸化ポリエチレンワックス、ポリプロピレンワックスなどが挙げられる。その他、モンタン酸およびその誘導体である、モンタン酸エステル、モンタン酸金属塩、モンタン酸部分ケン化エステルなど、また、シリコーンオイルなども用いられる。これらは、単独で用いても、複数を併用してもよい。これらの中でも、開栓性および成形加工性の改良効果と内容物の風味や香りへの影響の点から、脂肪酸アミドが好ましく、中でもエルカ酸アミドが最も好ましい。また、パラフィンワックスやポリエチレンワックス、ポリプロピレンワックスなどのパラフィン系ワックスを併用することで、成形流動性を大きく改良することができ、シリコーンオイルを併用することで、さらに開栓性を改良することもできる。シリコーンオイルは、その混合分散性を改良する目的で、ポリオレフィンとのマスターバッチを使用しても良い。例えば、シリコーンコンセントレートＢＹ−２７シリーズ（東レダウコーニングシリコーン株式会社製）、シリコーンマスターペレットＸ−２２シリーズ（信越化学工業株式会社製）、ヘキサシリコンク  ＭＬシリーズ（株式会社ヘキサケミカル製）などの市販品���あげられる。
【００４４】
（Ｅ）成分は、（Ａ）成分１００重量部に対して０．１〜２０重量部混合する。好ましくは０．１〜１０重量部、さらに好ましくは０．１〜５重量部混合する。２０重量部を超えると分散性が不十分となり、（Ｅ）成分がブリードアウトする傾向があるとともに、得られる組成物の機械強度が低下する傾向もあり、好ましくない。一方、０．１重量部より少なくなると、開栓性や成形加工性の改良効果が不十分となる傾向がある。
【００４５】
本発明では、成形流動性やガスバリア性、機械特性などを改良する目的で、必要に応じ、（Ｆ）成分として、芳香族ビニル系化合物を主体とする重合体ブロック（ａ）とイソブチレンを主体とする重合体ブロック（ｂ）からなるブロック共重合体を添加することができる。
【００４６】
芳香族ビニル系化合物を主体とする重合体ブロック（ａ）は、芳香族ビニル系化合物に由来するユニットが６０重量％以上、好ましくは８０重量％以上から構成される重合体ブロックである。
【００４７】
芳香族ビニル系化合物としては、スチレン、ｏ−、ｍ−又はｐ−メチルスチレン、α−メチルスチレン、β−メチルスチレン、２，６−ジメチルスチレン、２，４−ジメチルスチレン、α−メチル−ｏ−メチルスチレン、α−メチル−ｍ−メチルスチレン、α−メチル−ｐ−メチルスチレン、β−メチル−ｏ−メチルスチレン、β−メチル−ｍ−メチルスチレン、β−メチル−ｐ−メチルスチレン、２，４，６−トリメチルスチレン、α−メチル−２，６−ジメチルスチレン、α−メチル−２，４−ジメチルスチレン、β−メチル−２，６−ジメチルスチレン、β−メチル−２，４−ジメチルスチレン、ｏ−、ｍ−又はｐ−クロロスチレン、２，６−ジクロロスチレン、２，４−ジクロロスチレン、α−クロロ−ｏ−クロロスチレン、α−クロロ−ｍ−クロロスチレン、α−クロロ−ｐ−クロロスチレン、β−クロロ−ｏ−クロロスチレン、β−クロロ−ｍ−クロロスチレン、β−クロロ−ｐ−クロロスチレン、２，４，６−トリクロロスチレン、α−クロロ−２，６−ジクロロスチレン、α−クロロ−２，４−ジクロロスチレン、β−クロロ−２，６−ジクロロスチレン、β−クロロ−２，４−ジクロロスチレン、ｏ−、ｍ−又はｐ−ｔ−ブチルスチレン、ｏ−、ｍ−又はｐ−メトキシスチレン、ｏ−、ｍ−又はｐ−クロロメチルスチレン、ｏ−、ｍ−又はｐ−ブロモメチルスチレン、シリル基で置換されたスチレン誘導体、インデン、ビニルナフタレン等が挙げられる。これらの中でも、工業的な入手性やガラス転移温度の点から、スチレン、α−メチルスチレン、および、これらの混合物が好ましい。
【００４８】
イソブチレンを主体とする重合体ブロック（ｂ）は、イソブチレンに由来するユニットが６０重量％以上、好ましくは８０重量％以上から構成される重合体ブロックである。
【００４９】
（ａ）、（ｂ）いずれの重合体ブロックも、共重合成分として、相互の単量体を使用することができるほか、その他のカチオン重合可能な単量体成分を使用することができる。このような単量体成分としては、脂肪族オレフィン類、ジエン類、ビニルエーテル類、シラン類、ビニルカルバゾール、β−ピネン、アセナフチレン等の単量体が例示できる。これらはそれぞれ単独で又は２種以上を組み合わせて使用することができる。
【００５０】
脂肪族オレフィン系単量体としては、エチレン、プロピレン、１−ブテン、２−メチル−１−ブテン、３−メチル−１−ブテン、ペンテン、ヘキセン、シクロヘキセン、４−メチル−１−ペンテン、ビニルシクロヘキサン、オクテン、ノルボルネン等が挙げられる。
【００５１】
ジエン系単量体としては、ブタジエン、イソプレン、ヘキサジエン、シクロペンタジエン、シクロヘキサジエン、ジシクロペンタジエン、ジビニルベンゼン、エチリデンノルボルネン等が挙げられる。
【００５２】
ビニルエーテル系単量体としては、メチルビニルエーテル、エチルビニルエーテル、（ｎ−、イソ）プロピルビニルエーテル、（ｎ−、ｓｅｃ−、ｔｅｒｔ−、イソ）ブチルビニルエーテル、メチルプロペニルエーテル、エチルプロペニルエーテル等が挙げられる。
【００５３】
シラン化合物としては、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、γ−メタクリロイルオキシプロピルトリメトキシシラン、γ−メタクリロイルオキシプロピルメチルジメトキシシラン等が挙げられる。
【００５４】
本発明の（Ｆ）成分は、（ａ）ブロックと（ｂ）ブロックから構成されている限り、その構造には特に制限はなく、例えば、直鎖状、分岐状、星状等の構造を有するブロック共重合体、ジブロック共重合体、トリブロック共重合体、マルチブロック共重合体等のいずれも選択可能である。好ましい構造としては、物性バランス及び成形加工性の点から、（ａ）−（ｂ）−（ａ）で構成されるトリブロック共重合体が挙げられる。これらは所望の物性・成形加工性を得る為に、それぞれ単独で又は２種以上を組み合わせて使用することができる。
【００５５】
（ａ）ブロックと（ｂ）ブロックの割合に関しては、特に制限はないが、柔軟性およびゴム弾性の点から、（Ｅ）成分における（ａ）ブロックの含有量が５〜５０重量％であることが好ましく、１０〜４０重量％であることがさらに好ましい。
【００５６】
また（Ｆ）成分の分子量にも特に制限はないが、流動性、成形加工性、ゴム弾性等の面から、ＧＰＣ測定による重量平均分子量で３０，０００〜５００，０００であることが好ましく、５０，０００〜３００，０００であることが特に好ましい。重量平均分子量が３０，０００よりも低い場合には機械的な物性が十分に発現されない傾向があり、一方５００，０００を超える場合には流動性、加工性が悪化する傾向がある。
【００５７】
（Ｆ）成分の製造方法については特に制限はないが、例えば、下記一般式（１）で表される化合物の存在下に、単量体成分を重合させることにより得られる。
（ＣＲ1Ｒ2Ｘ）nＲ3  （１）
［式中Ｘはハロゲン原子、炭素数１〜６のアルコキシ基またはアシロキシ基から選ばれる置換基、Ｒ1、Ｒ2はそれぞれ水素原子または炭素数１〜６の１価炭化水素基でＲ1、Ｒ2は同一であっても異なっていても良く、Ｒ3は多価芳香族炭化水素基または多価脂肪族炭化水素基であり、nは１〜６の自然数を示す。］
【００５８】
上記一般式（１）で表わされる化合物は開始剤となるものでルイス酸等の存在下炭素陽イオンを生成し、カチオン重合の開始点になると考えられる。本発明で用いられる一般式（１）の化合物の例としては、次のような化合物等が挙げられる。
【００５９】
（１−クロル−１−メチルエチル）ベンゼン〔Ｃ6Ｈ5Ｃ（ＣＨ3）2Ｃｌ〕、１，４−ビス（１−クロル−１−メチルエチル）ベンゼン〔１，４−Ｃｌ（ＣＨ3）2ＣＣ6Ｈ4Ｃ（ＣＨ3）2Ｃｌ〕、１，３−ビス（１−クロル−１−メチルエチル）ベンゼン〔１，３−Ｃｌ（ＣＨ3）2ＣＣ6Ｈ4Ｃ（ＣＨ3）2Ｃｌ〕、１，３，５−トリス（１−クロル−１−メチルエチル）ベンゼン〔１，３，５−（ＣｌＣ（ＣＨ3）2）3Ｃ6Ｈ3〕、１，３−ビス（１−クロル−１−メチルエチル）−５−（ｔｅｒｔ−ブチル）ベンゼン〔１，３−（Ｃ（ＣＨ3）2Ｃｌ）2-５−（Ｃ（ＣＨ3）3）Ｃ6Ｈ3〕
【００６０】
これらの中でも特に好ましいのはビス（１−クロル−１−メチルエチル）ベンゼン［Ｃ6Ｈ4（Ｃ（ＣＨ3）2Ｃｌ）2］、トリス（１−クロル−１−メチルエチル）ベンゼン［（ＣｌＣ（ＣＨ3）2）3Ｃ6Ｈ3］である。［なおビス（１−クロル−１−メチルエチル）ベンゼンは、ビス（α−クロロイソプロピル）ベンゼン、ビス（２−クロロ−２−プロピル）ベンゼンあるいはジクミルクロライドとも呼ばれ、トリス（１−クロル−１−メチルエチル）ベンゼンは、トリス（α−クロロイソプロピル）ベンゼン、トリス（２−クロロ−２−プロピル）ベンゼンあるいはトリクミルクロライドとも呼ばれる］。
【００６１】
（Ｆ）成分を製造する際には、さらにルイス酸触媒を共存させることもできる。このようなルイス酸としてはカチオン重合に使用できるものであれば良く、ＴｉＣｌ4、ＴｉＢｒ4、ＢＣｌ3、ＢＦ3、ＢＦ3・ＯＥｔ2、ＳｎＣｌ4、ＳｂＣｌ5、ＳｂＦ5、ＷＣｌ6、ＴａＣｌ5、ＶＣｌ5、ＦｅＣｌ3、ＺｎＢｒ2、ＡｌＣｌ3、ＡｌＢｒ3等の金属ハロゲン化物；Ｅｔ2ＡｌＣｌ、ＥｔＡｌＣｌ2等の有機金属ハロゲン化物を好適に使用することができる。中でも触媒としての能力、工業的な入手の容易さを考えた場合、ＴｉＣｌ4、ＢＣｌ3、ＳｎＣｌ4が好ましい。ルイス酸の使用量は、特に限定されないが、使用する単量体の重合特性あるいは重合濃度等を鑑みて設定することができる。通常は一般式（１）で表される化合物に対して０．１〜１００モル当量使用することができ、好ましくは１〜５０モル当量の範囲である。
【００６２】
（Ｆ）成分の製造に際しては、さらに必要に応じて電子供与体成分を共存させることもできる。この電子供与体成分は、カチオン重合に際して、成長炭素カチオンを安定化させる効果があるものと考えられており、電子供与体の添加によって、分子量分布の狭い、構造が制御された重合体を生成することができる。使用可能な電子供与体成分としては特に限定されないが、例えば、ピリジン類、アミン類、アミド類、スルホキシド類、エステル類、または金属原子に結合した酸素原子を有する金属化合物等を挙げることができる。
【００６３】
（Ｆ）成分の重合は必要に応じて有機溶媒中で行うことができ、有機溶媒としてはカチオン重合を本質的に阻害しなければ、特に制約なく使用することができる。具体的には、塩化メチル、ジクロロメタン、クロロホルム、塩化エチル、ジクロロエタン、ｎ−プロピルクロライド、ｎ−ブチルクロライド、クロロベンゼン等のハロゲン化炭化水素；ベンゼン、トルエン、キシレン、エチルベンゼン、プロピルベンゼン、ブチルベンゼン等のアルキルベンゼン類；エタン、プロパン、ブタン、ペンタン、ヘキサン、ヘプタン、オクタン、ノナン、デカン等の直鎖式脂肪族炭化水素類；２−メチルプロパン、２−メチルブタン、２，３，３−トリメチルペンタン、２，２，５−トリメチルヘキサン等の分岐式脂肪族炭化水素類；シクロヘキサン、メチルシクロヘキサン、エチルシクロヘキサン等の環式脂肪族炭化水素類；石油留分を水添精製したパラフィン油等を挙げることができる。
【００６４】
これらの溶媒は、（Ｆ）成分を構成する単量体の重合特性及び生成する重合体の溶解性等のバランスを考慮して、それぞれ単独で又は２種以上を組み合わせて使用することができる。
【００６５】
上記溶媒の使用量は、得られる重合体溶液の粘度や除熱の容易さを考慮して、重合体の濃度が１〜５０ｗｔ％、好ましくは５〜３５ｗｔ％となるように決定される。
【００６６】
実際の重合を行うに当たっては、各成分を冷却下例えば−１００℃以上０℃未満の温度で混合する。エネルギーコストと重合の安定性を釣り合わせるために、特に好ましい温度範囲は−３０℃〜−８０℃である。
【００６７】
（Ｆ）成分は、（Ａ）成分１００重量部に対して１〜３００重量部混合するのが好ましく、１〜２００重量部混合するのがより好ましい。３００重量部を超えると、復元性（圧縮永久歪み）が悪化する傾向がある。
【００６８】
本発明では、（Ｇ）成分として、柔軟性と成形流動性を付与する目的で、軟化剤も必要に応じて使用することができる。軟化剤としては、特に限定されないが、一般的に、室温で液体又は液状の材料が好適に用いられる。このような軟化剤としては鉱物油系、植物油系、合成系等の各種ゴム用又は樹脂用軟化剤が挙げられる。鉱物油系としては、ナフテン系、パラフィン系等のプロセスオイル等が、植物油系としては、ひまし油、綿実油、あまみ油、なたね油、大豆油、パーム油、やし油、落花生油、木ろう、パインオイル、オリーブ油等が、合成系としてはポリブテン、低分子量ポリブタジエン等が例示できる。これらの中でも（Ａ）成分との相溶性およびガスバリア性の点から、ポリブテンが好ましく用いられる。これら軟化剤は、所望の硬度および溶融粘度を得るために２種以上を適宜組み合わせて使用することが可能である。
【００６９】
（Ｇ）成分の配合量は、（Ａ）成分１００重量部に対して１〜１００重量部とするのが好ましく、１〜５０重量部とするのがより好ましく、１〜３０重量部とするのが更に好ましい。１００重量部を超えると、ライナー材から内容物へ軟化剤が溶出しやすくなる傾向があり、好ましくない。
【００７０】
本発明のキャップライナー用組成物は、ガスバリア性に優れるが、さらに容器内の酸素や内容物中の溶存酸素を吸収するための、酸素吸収剤を添加することができる。このような酸素吸収剤としては公知のものが使用でき、特に制限はない。例えば、アスコルビン酸（ビタミンＣ）、アスコルビン酸塩、イソアスコルビン酸、イソアスコルビン酸塩、没食子酸、没食子酸塩、没食子酸プロピル、クエン酸イソプロピル、グルコース、フラクトースなどの糖類、ＢＨＴ、ＢＨＡ、ＥＤＴＡのアルカリ金属塩、トコフェロール（ビタミンＥ）、ヒドロキノン、カテコール、レゾルシン、ジブチルヒドロキシトルエン、ジブチルヒドロキシアニソール、ピロガロール、ロンガリット、ソルボース、グルコース、リグニンなどの有機系酸素吸収剤、鉄粉、活性鉄、酸化第一鉄、鉄塩などの鉄系酸素吸収剤、亜硫酸塩、チオ硫酸塩、亜二チオン酸塩、亜硫酸水素塩などの無機系酸素吸収剤や、ポリブタジエン、ポリイソプレン、またはこれらの共重合体、ポリ（メタ−キシレンジアミン−アジピン酸）（例えば、三菱ガス化学株式会社製のＭＸＤ６が市販されている）、および、ポリ（エチレン−メチルアクリレート−ベンジルアクリレート）、ポリ（エチレン−メチルアクリレート−テトラヒドロフルフリルアクリレート）、ポリ（エチレン−メチルアクリレート−シクロヘキセニルメチルアクリレート）、多価フェノール含有フェノール・アルデヒド樹脂などの、被酸化性（還元性）の活性基を有する酸化還元樹脂、あるいは、高分子金属錯体などの高分子系酸素吸収剤、ゼオライト、活性炭などの酸素吸着剤から選ばれる一種あるいは二種以上の混合物が使用条件に従い適宜用いられる。酸素吸収剤が粉末状である場合、その粒径は特に制限を受けるものではないが、一般には表面積を大きくする意味で小さい方が好ましい。
【００７１】
酸素吸収剤は、その酸素吸収能を制御するために触媒、保水剤や水和物などの他の物質を含んでいてもよい。例えば、鉄系酸素吸収剤には、電解質を併用することができる。電解質は、鉄系酸素吸収剤の酸素吸収速度を促進するためのものであり、アルカリ金属またはアルカリ土類金属のハロゲン化物、炭酸塩、硫酸塩、水酸化物などが挙げられる。これらの中で、特に好ましいのはハロゲン化物であり、さらに好ましくはＣａＣｌ2 、ＮａＣｌ、ＭｇＣｌ2などである。電解質は前記鉄系酸素吸収剤の粒子にコーティングしたり、あるいはブレンドしたりして使用することができる。
電解質の添加量は、鉄系酸素吸収剤に対して通常、０．１〜１０重量％程度が一般的である。
【００７２】
この他、高分子系酸素吸収剤として使用される酸化還元樹脂には、酸化反応用の遷移金属触媒を併用することができる。この遷移金属触媒としては、酢酸、ナフテン酸、ステアリン酸、アセチルアセトナートコンプレックスもしくは塩酸のモリブデン、鉄、コバルト、ロジウム、ニッケルなどの金属塩が挙げられる。
【００７３】
さらに、酸化還元樹脂には、光増感剤を併用することもできる。使用できる光増感剤は、開裂型のもの、及び水素引き抜き型のものなど、公知のものが使用できるが、水素引き抜き型のものが好ましく用いられる。具体的には、開裂型のものとして、ベンゾイン誘導体、ベンジルケタール、α−ヒドロキシアセトフェノン、α−アミノアセトフェノン骨格を有するものが挙げられる。水素引き抜き型光増感剤としては、ベンゾフェノン、ミヒラーケトン、アントラキノン、チオキサントン骨格を有するものが挙げられる。これらは単独用いても、また、複数を合わせて用いてもよい。
【００７４】
また、本発明のキャップライナー用組成物には、その性能を損なわない範囲で、他の熱可塑性樹脂や熱可塑性エラストマー、未加硫ゴムなどを添加することもできる。
【００７５】
熱可塑性樹脂としては、ポリスチレン、アクリロニトリル−スチレン共重合体、ポリメタクリル酸メチル、ポリ塩化ビニル、ＡＢＳ、ＭＢＳ、ポリカーボネート、ポリエチレンテレフタレート、ポリブチレンテレフタレート、ポリアミド、ポリフェニレンエーテル、ポリスルホン、ポリアミドイミド、ポリエーテルイミドなどが挙げられる。また、熱可塑性エラストマーとしては、スチレン系エラストマー、オレフィン系エラストマー、塩ビ系エラストマー、ウレタン系エラストマー、エステル系エラストマー、ナイロン系エラストマーなどが挙げられる。さらに、未加硫ゴムとしては、ブチルゴム、天然ゴム、ブタジエンゴム、イソプレンゴム、スチレンブタジエンゴム（ＳＢＲ）、アクリロニトリルブタジエンゴム（ＮＢＲ）、アクリルゴム、シリコーンゴムなどが挙げられる。これらの中でも、（Ｆ）成分を使用する場合には、その耐熱性を改善する目的で、ポリフェニレンエーテルが好ましく用いられる。また、成形性や開栓性を調節する目的で、ＳＥＢＳやＳＥＰＳなどの水添型スチレン系エラストマーも好ましく用いられる。
【００７６】
また、成形流動性を改良する目的で、必要に応じて、石油系炭化水素樹脂を添加することもできる。石油系炭化水素樹脂は、石油系不飽和炭化水素を直接原料とする分子量３００〜１００００程度の樹脂であり、例えば、脂肪族系石油樹脂、脂環族系石油樹脂及びその水素化物、芳香族系石油樹脂及びその水素化物、脂肪族芳香族共重合系石油樹脂及びその水素化物、ジシクロペンタジエン系石油樹脂及びその水素化物、スチレンまたは置換スチレンの低分子量重合体、クマロン・インデン樹脂などがあげられる。これらの中でも、（Ａ）成分との相溶性の観点から、脂環族飽和炭化水素樹脂が好ましい。
【００７７】
さらに本発明のキャップライナー用組成物には、物性改良あるいは経済上のメリットから充填材を配合することができる。好適な充填材としては、クレー、珪藻土、シリカ、タルク、硫酸バリウム、炭酸カルシウム、炭酸マグネシウム、金属酸化物、マイカ、グラファイト、水酸化アルミニウム等の麟片状無機充填材、各種の金属粉、木片、ガラス粉、セラミックス粉、カーボンブラック、粒状ないし粉末ポリマー等の粒状ないし粉末状固体充填材、その他の各種の天然又は人工の短繊維、長繊維等が例示できる。また中空フィラー、例えば、ガラスバルーン、シリカバルーン等の無機中空フィラー、ポリフッ化ビニリデン、ポリフッ化ビニリデン共重合体からなる有機中空フィラーを配合することにより、軽量化を図ることができる。更に軽量化、衝撃吸収性等の各種物性の改善のために、各種発泡剤を混入させることも可能であり、また、混合時等に機械的に気体を混ぜ込むことも可能である。これらの中でも、経済性および衛生性の点から、タルクが好ましい。
【００７８】
充填材の配合量は、（Ａ）成分１００重量部に対して１〜１００重量部とするのが好ましく、１〜５０重量部とするのがより好ましく、１〜３０重量部とするのが更に好ましい。１００重量部を超えると、得られる組成物の柔軟性が損なわれる傾向があり、好ましくない。
【００７９】
また本発明のキャップライナー用組成物には、必要に応じて、酸化防止剤および紫外線吸収剤を混合することができ、混合量は、（Ａ）成分１００重量部に対して０．０１〜１０重量部とするのが好ましく、０．０１〜５重量部とするのがより好ましい。さらに他の添加剤として難燃剤、抗菌剤、光安定剤、着色剤、流動性改良剤、ブロッキング防止剤、帯電防止剤等を添加することができ、これらはそれぞれ単独で又は２種以上を組み合わせて使用することができる。
【００８０】
本発明のキャップライナー用組成物の製造方法には、特に制限はなく、公知の方法を適用することができる。例えば、前記の各成分、および、所望により添加剤成分を、加熱混練機、例えば、一軸押出機、二軸押出機、ロール、バンバリーミキサー、ブラベンダー、ニーダー、高剪断型ミキサー等を用いて溶融混練することで製造することができる。
【００８１】
また各成分の混練順序は、結晶性ポリプロピレン（Ｂ）存在下で、イソブチレン系重合体（Ａ）を溶融混練してヒドロシリル基含有化合物（Ｃ）により架橋させる以外においては、特に限定されず、使用する装置、作業性あるいは得られるキャップライナー用組成物の物性に応じて決定することができる。
【００８２】
本発明のキャップライナー用組成物の硬度としては、ＪＩＳ  Ｋ−６２５３で規定されるスプリング式のタイプＡデュロメータで測定した硬度（以下、ＪＩＳ−Ａ硬度と略す）が、４０〜７５であることが好ましく、４５〜６５であることが最も好ましい。ＪＩＳ−Ａ硬度が４０未満では、ライナーの材料強度が弱くキャップの開閉時にライナーの摩耗が生じる傾向があり、ＪＩＳ−Ａ硬度が７５を超えると、硬すぎて容器の口部に充分に密着しにくく、容器内容物の密封シール性が損なわれる傾向がある。また、硬度が高いと閉栓時のキャップライナーの圧縮に要する力が大きくなることから、同じ密封性を得るためにはプラスチック製キャップの場合は閉栓に要するトルクが大きくなり、金属キャップの場合は飲料充填後のねじ切り時にキャップへかかる圧力（ヘッドプレッシャー）が大きくなる、その結果、開栓トルクが大きくなる傾向がある。
【００８３】
本発明のキャップライナーを製造するにあたっては、特に制限されるものではないが、目的とするキャップの種類、用途、形状に応じて、一般的に用いられる種々の成形方法や成形装置が使用できる。成形法としては、例えば射出成形、押出成形、プレス成形、ブロー成形、カレンダー成形、流延成形等の方法が例示され、これらの方法を組み合わせてもよい。
【００８４】
具体的な製造方法としては、キャップライナー用組成物を０. ５〜１. ０ｍｍの厚みのシートに成形した後、キャップの形状に合った径に打ち抜き、キャップ内に挿入して接着する方法や、あるいは、押し出された一定量の溶融樹脂をキャップの内側に落下させ、冷却下に型押ししてライナー形状にするインシェルモールド法等を挙げることができる。なお、量産性の点からインシェルモールド法は優れた成形法である。
【００８５】
本発明のキャップライナー用組成物で構成されるキャップライナーは、単層で用いてもよいし、他の機能を有する層と複合して用いてもよい。他の機能を有する層としては、酸素吸収層などが挙げられる。酸素吸収層とは、前述の酸素吸収剤をポリオレフィンなどのポリマー中に分散させた層が例示される。
【００８６】
本発明のキャップライナー用組成物が用いられるキャップとしては、各種お茶飲料、果実飲料、野菜飲料、炭酸飲料、乳飲料、コーヒー飲料、清涼飲料、ミネラルウォーター等のＰＥＴボトル容器や金属ボトル容器、ビール、ウイスキー、ワイン、日本酒等の酒類用瓶、ジャム、エノキタケ等の食品用広口瓶、ドリンク剤用等の小型瓶等に用いられる容器のキャップを挙げることができる。これらの中でもＰＥＴボトル容器や金属ボトル容器に用いられる容器のキャップに、特に適している。
【実施例】
【００８７】
以下実施例により本発明をさらに具体的に説明する。尚、本発明はこれらの実施例によって何ら限定されるものではなく、その要旨を変更しない範囲において適宜変更実施可能である。
【００８８】
本実施例に示すブロック共重合体の分子量及びキャップライナー用組成物の物性は以下に示す方法で測定した。
【００８９】
（分子量）
Ｗａｔｅｒｓ社製ＧＰＣシステム（カラム：昭和電工（株）製Ｓｈｏｄｅｘ  Ｋ−８０４（ポリスチレンゲル）、移動相：クロロホルム）を使用し、重量平均分子量はポリスチレン換算したものを用いた。
【００９０】
（密封シール性）
ＪＩＳ  Ｋ−６２５３に準拠し、２ｍｍ厚のプレスシートを３枚重ねて、スプリング式のタイプＡデュロメータで硬度（以下、ＪＩＳ−Ａ硬度と略す）を測定した。ＪＩＳ−Ａ硬度が４５〜６５の場合を○、４０〜４５または６５〜７５の場合を△、４０未満または９５を超える場合を×とした。なお、ＪＩＳ−Ａ硬度が４５〜６５の場合、キャップライナーとして使用するのに十分高いシール性が得られることとなる。
【００９１】
（開栓性）
試験片には１ｍｍ厚のプレスシートを用いて、３８ｍｍφの金属缶キャップの底に貼り付けた後、キャップを５０℃のオーブンに２４時間放置して１５０ｃｃの市水の入ったボトルに取り付けた。キャップの締付け角度はキャップと試験シートが触れた所から７５°とした。キャップの装着されたボトルを平山製作所社製プレッシャクッカーＰＣ３０５Ｓにて１２５℃１時間の条件でレトルト処理を行った後、室温にて５日放置してからの東日製作所製トルク計２ＴＭＥ４５０ＣＮを用いて開栓トルクを測定した。開栓トルクが２２０Ｎ・ｃｍ未満を○、２２０〜２４０Ｎ・ｃｍを△、２４０Ｎ・ｃｍを超える場合を×とした。なお、２２０Ｎ・ｃｍ未満の開栓トルクとは、手で容易に開栓を行える程度の開栓レベルを意味する。
【００９２】
（ガスバリア性）
ＪＩＳ  Ｋ−７１２６に準拠し、酸素の透過係数を測定した。試験片としては１ｍｍ厚のプレスシートを用い、差圧法（Ａ法）を用いた。酸素透過係数が１×１０-15ｍｏｌ・ｍ／ｍ2・ｓｅｃ・Ｐａ未満を○、１〜２×１０-15ｍｏｌ・ｍ／ｍ2・ｓｅｃ・Ｐａを△、２×１０-15ｍｏｌ・ｍ／ｍ2・ｓｅｃ・Ｐａを超える場合を×とした。酸素透過係数が１×１０-15ｍｏｌ・ｍ／ｍ2・ｓｅｃ・Ｐａ未満の場合、茶飲料や乳飲料、ビールなどの酸素による影響が起きやすい飲料の容器にも好適に用いることが出来る。
【００９３】
（圧縮永久歪み）
ＪＩＳ  Ｋ−６２６２に準拠し、試験片は１２．０ｍｍ厚さプレスシートを使用した。７０℃×２２時間、２５％変形の条件にて測定した。本条件で５０％以上となる場合、復元性が不足し、ホットフィルやレトルト殺菌後に密封性が損なわれることとなる。５０％より小さい場合を○、５０〜５９％の場合を△、６０％以上の場合を×とした。
【００９４】
（溶出性）
２ｍｍ厚のプレスシートを２０ｇ精秤し、１０倍量の水を加えて密栓し、１２１℃で１時間加熱した。室温まで放冷し、溶出液１００ｍｌを正確に測り取り、水浴上で蒸発乾固した後、１０５℃で１時間乾燥してから、残留物の重量を測定した。本条件で２ｍｇ以上の溶出物があるものを×、１〜２ｍｇのものを△、１ｍｇ以下のものを○とした。
【００９５】
（成形流動性）
ＪＩＳ  Ｋ−７２１０のＡ法に準拠し、２３０℃において、２．１６ｋｇｆ荷重で、１０分あたりの流出量（ＭＦＲ）を測定した。本条件で流動しない場合、成形流動性は不十分である。
【００９６】
下記の原料を使用して、キャップライナー用組成物を製造した。
成分（Ａ）末端にアルケニル基を有するイソブチレン系重合体
下記製造例１で製造したもの
成分（Ｂ）ポリプロピレン
ポリプロピレン（ランダムタイプ）：三井化学株式会社製三井ポリプロＪ２１５Ｗ（ＭＦＲ：９ｇ／１０ｍｉｎ、以下ＲＰＰと略す）
成分（Ｃ）ヒドロシリル基含有化合物（架橋剤）
ヒドロシリル基含有ポリシロキサン  下記の化学式で表されるポリシロキサン（以下、Ｈ−オイルと略す）
（ＣＨ3）3ＳｉＯ−［Ｓｉ（Ｈ）（ＣＨ3）Ｏ］48−Ｓｉ（ＣＨ3）3
架橋触媒
０価白金の１，１，３，３−テトラメチル−１，３−ジアルケニルジシロキサン錯体、３重量％キシレン溶液（以下、Ｐｔ触媒と略す）
成分（Ｄ）エチレン系共重合体
エチレン−エチルアクリレート共重合体：三井デュポン株式会社製ＥＶＡＦＬＥＸ  ＥＥＡ  Ａ７０２（以下、ＥＥＡ１と略す）
エチレン−エチルアクリレート共重合体：三井デュポン株式会社製ＥＶＡＦＬＥＸ  ＥＥＡ  Ａ７１３（以下、ＥＥＡ２と略す）
エチレン−メチルアクリレート共重合体：三井デュポン株式会社製エルバロイＡＣ    Ａ１８２０ｃ（以下、ＥＭＡと略す）
成分（Ｅ）滑剤
エルカ酸アミド：日本精化株式会社製ニュートロン−Ｓ（以下ＥＡと略す）
シリコーンオイル：東レダウコーニングシリコーン株式会社製シリコーンコンセントレートＢＹ２７−００１、シリコーンオイル含量約５０％（以下ＳｉＭＢと略す）
成分（Ｆ）イソブチレン系ブロック共重合体
下記製造例２で製造したもの
成分（Ｇ）軟化剤
ポリブテン：出光興産株式会社製出光ポリブテン１００Ｒ（以下１００Ｒと略す）
パラフィン系オイル：出光興産株式会社製ダイアナプロセスＰＷ−９０（以下ＰＷ９０と略す）
熱可塑性エラストマー
水素添加スチレン−ブタジエン系ブロック共重合体：クレイトンポリマージャパン株式会社製クレイトンＧ１６５０（スチレン含量２９％、以下ＳＥＢＳと略す）
【００９７】
（製造例１）（Ａ）末端にアルケニル基を有するイソブチレン系共重合体（以下、ＡＰＩＢと略す）
２Ｌセパラブルフラスコに三方コック、および熱電対、攪拌シールをつけ、窒素置換を行った。窒素置換後、三方コックを用いて窒素をフローした。これにシリンジを用いてトルエン７８５ｍｌ、エチルシクロヘキサン２６５ｍｌを加え、−７０℃程度まで冷却した。冷却後、イソブチレンモノマー２７７ｍｌ（２９３３ｍｍｏｌ）を加えた。再度−７０℃程度まで冷却後、ｐ−ジクミルクロライド０．８５ｇ（３．７ｍｍｏｌ）およびピコリン０．６８ｇ（７．４ｍｍｏｌ）をトルエン１０ｍｌに溶解して加えた。反応系の内温が−７４℃となり安定した時点で四塩化チタン１９．３ｍｌ（１７５．６ｍｍｏｌ）を加え重合を開始した。重合反応が終了した時点（９０分）で、７５％−アリルトリメチルシラン／トルエン溶液１．６８ｇ（１１．０ｍｍｏｌ）を添加し、さらに２時間反応させた。その後、５０℃程度に加熱した純水で失活し、さらに有機層を純水（７０℃〜８０℃）で３回洗浄し、有機溶剤を減圧下８０℃にて除去しＡＰＩＢを得た。ＧＰＣ測定による重量平均分子量は５００００、1Ｈ−ＮＭＲにより求めた含有アリル基は２．０／ｍｏｌであった。
【００９８】
（製造例２）（Ｆ）イソブチレン系ブロック共重合体、スチレン含量３０％のトリブロック構造（以下、ＳＩＢＳと略す）
５００ｍＬのセパラブルフラスコの重合容器内を窒素置換した後、注射器を用いて、ｎ−ヘキサン（モレキュラーシーブスで乾燥したもの）９７．６ｍＬ及び塩化ブチル（モレキュラーシーブスで乾燥したもの）１４０．５ｍＬを加え、重合容器を−７０℃のドライアイス／メタノールバス中につけて冷却した後、イソブチレンモノマー４７．７ｍＬ（５０５．３ｍｍｏｌ）が入っている三方コック付耐圧ガラス製液化採取管にテフロン（登録商標）製の送液チューブを接続し、重合容器内にイソブチレンモノマーを窒素圧により送液した。ｐ−ジクミルクロライド０．０９７ｇ（０．４２ｍｍｏｌ）及びＮ，Ｎ−ジメチルアセトアミド０．０７３ｇ（０．８４ｍｍｏｌ）を加えた。次にさらに四塩化チタン１．６６ｍＬ（１５．１２ｍｍｏｌ）を加えて重合を開始した。重合開始から７５分撹拌を行った後、重合溶液からサンプリング用として重合溶液約１ｍＬを抜き取った。続いて、スチレンモノマー１３．７１ｇ（１３１．６７ｍｍｏｌ）を重合容器内に添加した。該混合溶液を添加してから７５分後に、大量の水に加えて反応を終了させた。
【００９９】
反応溶液を２回水洗し、溶媒を蒸発させ、得られた重合体を６０℃で２４時間真空乾燥することにより目的のブロック共重合体を得た。得られたイソブチレン系ブロック共重合体のＧＰＣ分析を行ったところ、重量平均分子量は１３５０００であり、1Ｈ−ＮＭＲにより求めたポリスチレンの含有量は３０重量％であった。
【０１００】
（製造例３）（Ａ）成分、（Ｂ）成分、（Ｃ）成分、および（Ｇ）成分からなる動的架橋組成物（（Ｂ）成分がＲＰＰで、（Ａ）／（Ｂ）／（Ｇ）＝１００／１１／４０重量部の例（以下ＴＰＶと略す））
製造例１で得られたＡＰＩＢ（（Ａ）成分）を２６．３ｇ、ＲＰＰ（（Ｂ）成分）を２．９ｇ計量し、１７０℃に設定したラボプラストミル（（株）東洋精機製作所）を用いて２分間溶融混練し、１００Ｒ（（Ｇ）成分）を１０．５ｇ追加して、さらに２分間混練した。次いでヒドロシリル基含有化合物であるＨ−オイルを０．３２ｇ（（Ａ）成分中のアルケニル基に対する（Ｃ）成分中のヒドロシリル基の量（ヒドロシリル基／アルケニル基）は４当量）添加し、１分間混練した後、架橋触媒を１４．８μｌ添加して、架橋が進行してトルクの値が最高値を示すまでさらに溶融混練した。トルクの値が最高値を示してから３分間混練後、動的架橋組成物を取り出した。
【０１０１】
（製造例４）（Ｂ）成分を（Ｄ）成分に変更した以外は製造例３と同様に動的架橋組成物を作成した。
【０１０２】
（実施例１〜９）
製造例３で製造した動的架橋組成物を用い、各成分の最終的な組成が表１のようになるように配合し、１８０℃に設定したラボプラストミル（（株）東洋精機製作所製）を用いて、５分間溶融混練した。仕込み重量は合計で４５ｇとなるように調整した。得られた混練物を１７０℃で５分間プレス成形し、各種物性を評価した。評価結果を表１に示す。
【０１０３】
（比較例１〜３、５、６）
配合組成を表１のようにした以外は、実施例１〜９と同様の評価を行った。結果を表１に示す。
【０１０４】
（比較例４）
製造例４で作成した動的架橋組成物を用い、実施例１〜９と同様の評価を行った。結果を表１に示す。
【０１０５】
【表１】
2007091770.tif 000003
【０１０６】
（Ｄ）成分が配合されていない比較例１は、硬度が高く、開栓トルクも高いことがわかる。比較例２は、比較例１の組成分において（Ｂ）成分を減らすことで硬度の引き下げを行ったが、流動性にとぼしいことがわかる。比較例３は、（Ｇ）成分の配合量を増やすことで硬度の引き下げを行ったが、開栓トルクが高くガスバリア性もやや低いことがわかる。（Ｂ）成分が配合されていない比較例４は、高温での圧縮永久歪みが悪く、開栓トルクも高いことがわかる。（Ｅ）成分が配合されていない比較例５は、開栓トルクが非常に高いことがわかる。また、比較例６は、従来の技術である水添型スチレン−共役ジエン系ブロック共重合体（ＳＥＢＳ）を主成分とする組成物であるが、ガスバリア性が不十分であることがわかる。
【０１０７】
以上のように、本発明の実施例１〜９では、上記問題がなく、キャップのライナー材としてバランスのとれた組成物であることがわかる。実施例３、６は比較例２、３のように（Ｂ）・（Ｇ）成分の増減で硬度を調整するのではなく、（Ｄ）成分の添加によって比較例２、３と同様の硬度としているが、開栓トルクは実施例３、６の方が低く優れていることがわかる。これは、（Ｄ）成分のエチレン系共重合体の添加によって、（Ｅ）成分の滑剤のブリードアウトが促進されて、活性効果が上がったためと考えられる。
【０１０８】
以上のことから、本発明にかかる組成物は、本発明の目的である、密封シール性、ガスバリア性、復元性、衛生性に優れ、実使用時の加熱殺菌後の開封も容易な組成物であることが示された。